도 5 를 참조 하 면 , 전극 조립 체 파우 치 밀봉 단계 ( S 6 ) 는 앞서 설명 한 단계 들 ( S 1 , S 2 , S 3 , S 4 , S 5 ) 을 거친 각각 의 전극 조립 체 들 을 개별 적 으로 파우 치 ( 300 ) 에 수용 한 후 파우 치 ( 300 ) 로 밀봉 할 수 있 다 . 먼저 , 파우 치 ( 300 ) 는 수용 홈 ( 321 ) 이 형성 된 하 부막 ( 320 ) 과 하 부막 ( 320 ) 의 개구부 를 덮 는 상부 막 ( 310 ) 으로 형성 될 수 있 다 . 수용 홈 ( 321 ) 이 형성 된 하 부막 ( 320 ) 에 전극 조립 체 ( 100 ) 를 수용 한 후 , 하 부막 ( 320 ) 의 개구부 를 상부 막 ( 310 ) 으로 덮 는다 . 그런 다음 , 파우 치 ( 300 ) 의 상부 막 ( 310 ) 과 하 부막 ( 320 ) 이 맞닿 는 부위 ( 322 ) 를 열융착 또는 접착 등 의 방법 으로 밀봉 하 여 파 우치 형 리튬 폴리머 전지 를 완성 한다 . 이때 , 양극 탭 ( 140 ) 및 음극 탭 ( 150 ) 이 파우 치 ( 300 ) 와 맞닿 는 부위 는 절연 테이프 ( 160 ) 에 의해 절연 될 수 있 다 . 이러 한 공정 에 사용 되 는 파우 치 ( 300 ) 는 전해액 주액 단계 ( S 1 ) 부터 전극 조립 체 큐어 링 단계 ( S 5 ) 까지 의 공정 을 고려 하 지 않 고 , 파우 치 수용 단계 ( S 6 ) 의 공정 만 을 고려 하 여 그 재질 과 구조 를 선택 하 면 되 므로 , 다양 한 재질 과 구성 으로 형성 될 수 있 다 . 예 를 들 어 종래 의 파우 치 에 사용 되 는 복 층막 형태 의 파우 치 는 내층 이 열접착 층 이 CPP ( Casted Polypropylene ) 으로 형성 되 고 , 중간 베리 어 층 은 알미늄 층 으로 형성 되 며 , 외부 보호막 은 나일론 층 으 로 형성 되 어 복 층막 형태 로 사용 되 어 져 왔 다 . 이러 한 종래 의 복 층막 재질 은 종래 의 공정 을 고려 하 여 그 재질 과 구조 를 형성 한 것 이 므로 , 중간 베 어리 층 과 외부 보호막 을 선택 하 는 폭 에 는 한계 가 있 었 다 . 그러나 본 발명 에 따르 면 , 전해액 주액 단계 ( S 1 ) 와 전극 조립 체 큐어 링 단계 ( S 5 ) 까지 의 공정 에서 는 파우 치 ( 300 ) 의 재질 과 구조 가 크 게 고려 되 지 않 아도 되 므로 , 종래 의 방법 에서 사용 되 는 파우 치 보다 다양 한 재질 과 구성 을 가지 는 파우 치 를 사용 하 여 파 우치 형 리튬 폴리머 전지 를 제조 할 수 있 다 .